Exemple 3 Pour obtenir un lubrifiant plastique à base de savons calcique en utilisant un réacteur de 0,5 1 de volume et un inducteur ayant une puissance active de 1,7 kW, on charge dans un réacteur des particules ferromagnétiques non équiaxiales de nickel (à surface non revêtue) dont le rapport de la plus grande dimension à la plus petite dimension est de 10 à 12.On admet les constituants dans le réacteur à une température de 80 C dans les proportions suivantes: acides gras synthétiques d'une fraction en C20 et plus 50 kg/h acides gras synthétiques d'une fraction 5-C6 20 kg/h eau 5 kg/h suspension huileuse calcique à teneur en chaux de 3 % (en poids) dans une huile 450 kg/h de pétrole ayant une viscosité de 20 cSt à + 500C A la sortie du réacteur on obtient un lubrifiant (525 kg/h) ayant les indices suivants résistance mécanique limite +50 C 3,4 Gs/cm2 viscosité à O C et à une vitesse de déformation de 10 s-1 1640 Po teneur en alcali libre calculée sous forme de NaOH 0,1 % teneur en eau 2 gag impuretés mécaniques néant action corrosive sur des plaques d'acier durant 3 heures néant Exemple 4 Pour obtenir une composition liquide de graissage, à savoir un concentré pour la préparation d'émulsions réfrigérantes de graissage pour l'usinage de métaux par coupe, on utilise un réacteur de 0,5 1 de volume muni d'un inducteur de 1,7 kW et des particules non protégées ferromagnétiques en alliage dur, dont le rapport de la plus grande dimension à la plus petite dimension est de 6 à 10.On admet les constituants dans le réacteur à une température de 25 OC dans les proportions suivantes acidol 42, 5 kg/h tall-oil 42,5 kg/h polyglycoli 8,0 kg/h soude caustique 5,0 kg/h eau -15,0 kg/h huile de pétrole ayant une viscosité de 21 cSt à +50 C 432 kg/h A la sortie de l'appareil on obtient un produit (545 kg/h) ayant les indices suivants teneur totale en acides 9,4 % organiques teneur en eau et en alcool 4,1 % indice d'acidité (en mg de KOH par gramme de produit) 2,9 mg stabilité : dégagement d'huile, en 3 heures 0,1 % action corrosive d'une émulsion à 5 s de produit dans l'eau sur la fonte grise,en 3 sures néant Exemple 5 Pour obtenir une composition lubrifiante liquide, à savoir un concentré pour la préparation d'émulsions réfrigérantes de grais sage pour l'usinage de métaux par coupe, on utilise un réacteur de 2 1. de volume, pourvu d'un inducteur de 7,5 kw, et les particules ferromagnétiques indiquées dans 1 t exemple 4.Les constituants sont admis dans le réacteur à une teflpérature de 45 à 50 C, dans les proportions suivantes résine gossypolique 175 kg/h tall-oîl 175 kg/h soude caustique 25 kg/h polyglycols 38 kg/h eau 75 kg/h huile de pétrole ayant une viscosité de 21 cSt à @ 50 C 2012 kg/h A la sortie de l'appareil onobvient un produit (2500 kg/h) ayant les indices suivants teneur totale en acides organiques 8,8 % teneur en eau 5 % indice d'acidité (en mg de KOH par grange de produit) 4,25 stabilité : dégagement d'huile en 3 heures 0,1 % action corrosive d'une émulsion à 5 % de produit dans liteau sur la fonte grise en 3 heures néant Exemple 6 Pour obtenir un liquide réfrigérant de graissage n'exigeant pas de réaction de saponification, on emploie un réacteur de 2 1.